(57)【要約】【課題】基材の表面に銀鏡皮膜を形成する方法において、活性化処理液の保存安定性が良好であり且つ、活性化処理液の作成直後から長期間にわたり安定した銀鏡皮膜被形成表面に対する親水性を得ることが出来る活性化処理液を提供する。【解決手段】基材の表面に銀鏡皮膜を形成する方法にあたり、前記基材の銀鏡皮膜被形成表面を活性化する活性化処理液が、第１スズ化合物と第２スズ化合物を含有し、第１スズ化合物と第２スズ化合物を合わせたスズ化合物の総モル量に対して第２スズ化合物が３５乃至７５モル％の範囲にあることを特徴とする活性化処理液。【選択図】  なし。【特許請求の範囲】
【請求項１】
基材の表面に銀鏡皮膜を形成する方法にあたり、前記基材の銀鏡皮膜被形成表面を活性化する活性化処理液が、第１スズ化合物と第２スズ化合物を含有し、第１スズ化合物と第２スズ化合物を合わせたスズ化合物の総モル量に対して第２スズ化合物が３５乃至７５モル％の範囲にあることを特徴とする活性化処理液。
【発明の詳細な説明】
【技術分野】
【０００１】
本発明は、プラスチック、金属、ガラス、ゴム、陶磁器、木材、竹、皮革、発泡スチロール等の基材の表面に銀鏡皮膜を形成する方法に関する。
【背景技術】
【０００２】
自動車部品、屋内装飾品、釣具製品、家電製品、通信機器製品、仏具品、建築材等のプラスチック、金属、ガラス、ゴム、陶磁器、木材、竹、皮革、発泡スチロール等に使用される基材には、主として装飾を目的として、その表面に銀鏡皮膜を形成することがある。また銀鏡皮膜は電磁波を遮断する目的で、電磁波シールド品においても利用される場合がある。
【０００３】
このような基材から成る製品の銀鏡皮膜の形成は通常、以下の方法を用いることが知られている。最初に各種基材の製品の表面を銀鏡皮膜が形成されるに適した表面（以下、「銀鏡皮膜被形成表面」という）とするための前処理を実施する。これによって得られた清浄な銀鏡皮膜被形成表面に銀鏡反応により銀を析出させるために塩化第１スズ等を含有する活性化処理液を接触させ、第１スズイオンを触媒として担持させる。その後、活性化処理された該基材表面に銀鏡めっきを施すことによって銀鏡皮膜を形成する。銀鏡用めっき液は一般に硝酸銀及びアンモニアを含有する銀溶液とホルマリン、ブドウ糖、グリオキザール、ヒドラジン等の還元剤を含有する液の混合物から成る無電解めっき液を用いる。そして洗浄を繰り返した後、乾燥し前記銀めっき層の表面に保護層を形成する。
【０００４】
上記方法は、銀鏡皮膜と銀鏡皮膜被形成表面との間の接着性および耐久性に優れ、また作業性が良好な簡易な方法により優れた性能の銀鏡皮膜を有する製品を得ることが出来る方法として知られている。
【０００５】
上記方法に用いられる活性化処理液は、無電解めっき液中で銀イオンを金属銀として析出させる為の触媒として働く第１スズ化合物を含有する水溶液である。しかし第１スズ化合物として例えば第１塩化スズを用いた場合、活性化処理液を数日間保存することにより塩化第１スズが水溶液中で水酸基（ＯＨ-）と反応して塩基性塩（Ｓｎ（Ｃｌ）ＯＨ）の白色沈殿が析出する。塩基性塩が析出すると活性化処理液中の第１スズイオン量が減少し銀鏡皮膜被形成表面に対する親水性が低下し、その後銀鏡めっき処理を実施すると得られた銀鏡皮膜にシミ、クスミのように見えるムラが発生する。
【０００６】
上述した活性化処理液の保存安定性の問題点を改善する手段として、例えば特開２００３−１３２４０号公報（特許文献１）には第１スズ化合物および塩酸を含有する液に酸素を吹き込む活性化処理液が、また特開２００３−１２９２４９号公報（特許文献２）には第１スズ化合物を含有する液に一定量の第２スズ化合物を添加した活性化処理液が開示されている。しかしながらこれら公報記載の活性化処理液の保存安定性は十分満足できるものではなかった。また新たな問題として直後活性が十分でないことが判明した。
【０００７】
活性化処理液の直後活性とは、活性化処理液作成直後の銀鏡皮膜被形成表面に対して親水性を付与する活性度のことを意味する。従って従来の活性化処理液は液作成直後、いわゆる新液の状態では直後活性が不十分なため、満足できうる銀鏡皮膜を得るために、銀鏡皮膜被形成表面に対して活性化処理を繰り返し行う必要があった。あるいは活性化処理液を作成した後、ある一定期間保存することで銀鏡皮膜被形成表面に対する親水性が向上するのを待ち、活性化処理を行う必要があった。しかし保存期間が長すぎると第１スズ化合物の塩基性塩の生成に伴い銀鏡皮膜被形成表面に対する親水性が低下し、新液状態の時と同様に満足できうる銀鏡皮膜被形成表面に対する親水性が得られるまで活性化処理を繰り返し行う必要があり、更に最終的には第１スズ化合物の大半が沈殿し、活性化処理液としての効果が全く無くなってしまうものであった。
【特許文献１】特開２００３−０１３２４０号公報（第１頁〜第２頁）
【特許文献２】特開２００３−１２９２４９号公報（第１頁〜第２頁）
【発明の開示】
【発明が解決しようとする課題】
【０００８】
本発明が解決しようとする課題は、基材の表面に銀鏡皮膜を形成する方法において、活性化処理液の保存安定性が良好であり且つ、活性化処理液の作成直後から長期間にわたり安定して銀鏡皮膜被形成表面に対する親水性を得ることが出来る活性化処理液を提供することにある。
【課題を解決するための手段】
【０００９】
基材の表面に銀鏡皮膜を形成する方法にあたり、前記基材の銀鏡皮膜被形成表面を活性化する活性化処理液が、第１スズ化合物と第２スズ化合物を含有し、第１スズ化合物と第２スズ化合物を合わせたスズ化合物の総モル量に対して第２スズ化合物が３５乃至７５モル％の範囲にあることを特徴とする活性化処理液。
【発明の効果】
【００１０】
本発明によれば、活性化処理液の保存安定性が良好であり、また活性化処理液の作成直後から長期間にわたり良好かつ安定した銀鏡皮膜被形成表面に対する親水性を得ることができる。
【発明を実施するための最良の形態】
【００１１】
以下、本発明を詳細に説明する。本発明に用いる活性化処理液は、第１スズ化合物と第２スズ化合物を合わせたスズ化合物の総モル量に対して第２スズ化合物が３５乃至７５モル％の範囲にあることを特徴とする活性化処理液である。
【００１２】
本発明に用いる活性化処理液は第１スズ化合物と第２スズ化合物を含有する。活性化処理液に第１スズ化合物と第２スズ化合物用いることは、前記特許文献２にも記載されているが、本発明者は、第１スズ化合物と第２スズ化合物を活性化処理液に用いることにより活性化処理液の保存安定性を改善する効果の他に、従来からの活性化処理液の問題点であった活性化処理液の直後活性を改善できることを見いだした。活性化処理液の直後活性とは、従来から知られる活性化処理液の液作成直後に活性化処理液を用いて活性化処理を実施すると、銀鏡皮膜被形成表面に対する親水性が十分でなく、得られた銀鏡皮膜にハジキ、スジ、シミ、クスミのように見えるムラが発生することがあったが、この液作成直後の銀鏡皮膜被形成表面に対して親水性を付与する活性度のことを意味する。また液作成直後とは活性化処理液を作成後、おおよそ５時間以内に活性化処理液を用いた処理を実施するまでの時間である。
【００１３】
上記効果を得るための第１スズ化合物と第２スズ化合物の使用比率は、第１スズ化合物と第２スズ化合物を合わせたスズ化合物の総モル量に対して、第２スズ化合物が３５乃至７５モル％の範囲で用いられる。活性化処理液中の第２スズ化合物の使用量が、スズ化合物の総モル量に対して３５モル％を超えると、活性化処理液の経時安定性と直後活性が著しく改善され、また活性化処理液中の第２スズ化合物の使用量が、スズ化合物の総モル量に対して７５モル％を超えると、保存後の活性化処理液の活性度と活性化処理液の直後活性が低下する。従って本発明の第１スズ化合物と第２スズ化合物の使用比率は、３５乃至７５モル％であり、更に４０乃至７０モル％の範囲が好ましい。
【００１４】
本発明の活性化処理液に用いる第１スズ化合物と第２スズ化合物を合わせたスズ化合物の総モル量としては、活性化処理液の使用液１リットルあたり０．０１モル〜０．４モル、より好ましくは０．０２モル〜０．３モルである。また長期保存を目的として例えば２倍希釈して用いるに相当するスズ化合物を有する等の、いわゆる濃縮液として作成することもできる。
【００１５】
本発明に用いる第１スズ化合物としては、塩化第１スズ、酸化第１スズ、硫酸第１スズ、およびこれらの混合物を用いることができる。また第２スズ化合物としては塩化第２スズ、酸化第２スズ、およびこれらの混合物を用いることができる。
【００１６】
本発明の活性化処理液は、第１スズ化合物の塩基性塩の生成を回避するために酸性水溶液とすることが好ましく、塩酸が一般に用いられる。塩酸の使用量としては、活性化処理液の使用液１リットルあたり０．０１モル〜０．５モル、より好ましくは０．０２モル〜０．４モルの範囲で用いることができる。
【００１７】
次に、本発明の活性化処理液を使用する銀鏡皮膜方法の具体例について説明する。
【００１８】
本発明において、銀鏡皮膜が形成される基材としては、金属、ＡＢＳ（アクリロニトリル−ブタジエン−スチレン）樹脂等のプラスチック樹脂、ゴム、木材、皮革、ガラス板、陶磁器など、様々なものが使用できる。
【００１９】
これらの基材は以下に述べる各処理工程に先立ち、前処理としてその表面を清浄化して銀鏡皮膜被形成表面を形成することが好ましい。すなわち、基材が、ＡＢＳ（アクリロニトリル−ブタジエン−スチレン）樹脂等のプラスチック樹脂、ゴム、木材、皮革の場合には、表面の油、その他の汚れをイソプロピルアルコール、洗剤等の素材を傷めない前処理剤を用いて脱脂し、充分に乾燥させる。基材がガラスである場合には、エチルアルコールで脱脂する。基材が陶磁器である場合には、ガラスと同様の前処理でよいが、多孔質の場合には、上記のプラスチックと同様の前処理を行うことが好ましい。基材が金属である場合には、表面が油、錆び等で汚染されていることが多いので、十分に脱脂、脱錆した後、必要に応じてプラスチックと同様の前処理を行うことが好ましい。
【００２０】
更に、清浄化した後の基材の表面には、予め、アンダーコート層を設けておくことが好ましい。アンダーコート層としては、例えば特開２００２−２５６４５４号公報や特開平１０−３０９７７４号公報に記載されている如き、ポリエステル樹脂、アルキド樹脂、アクリル樹脂、２液硬化型ポリウレタン樹脂等からなるアンダーコート層、あるいはアルコキシチタニウムエステル並びにエポキシ基を有するシランカップリング剤及びエポキシ樹脂のうちの少なくとも一方を含有する塗料からなるアンダーコート層が挙げられる。このようにして、各基材表面に清浄な銀鏡皮膜被形成表面を形成することができる。
【００２１】
続いて、この清浄な銀鏡皮膜被形成表面に対して、本発明の活性化処理液を用いて活性化処理を行う。前記活性化処理液を用いて処理する方法としては、前記活性化処理液中に銀鏡皮膜被形成表面を形成した基材を浸漬するか、または銀鏡皮膜被形成表面に本発明の活性化処理液をスプレー塗布することにより実施する。特にスプレー塗布は好適である。
【００２２】
次いで、本発明の活性化処理液による活性化処理工程で基材表面に余分に付着した活性化処理液を脱イオン水又は精製蒸留水で洗浄することが好ましい。この洗浄液には例えば特開平６−３８８６０号公報に記載されたような界面活性剤を含んでいてもよい。
【００２３】
上記の洗浄の後、塩化物を形成し得る金属塩化合物による処理を行う。前記金属として好ましいものは銀であり、特に硝酸銀が好適である。
【００２４】
この処理工程は、上記金属塩化合物の水溶液に基材を浸漬するか、あるいは金属塩化合物の水溶液を基材表面にスプレー塗布することにより実施される。特に、スプレー塗布は好適である。
【００２５】
続いて、銀鏡用めっき液を使用する銀鏡反応処理の工程に進む。この工程では、例えば以下の銀鏡用めっき液を使用することにより、均一な光沢を有し、しかも、特に、ラッカーもしくは二液反応型塗料を塗布したアンダーコート層を有する銀鏡皮膜被形成表面に対する強固な密着性を発現することができる。
【００２６】
銀鏡用めっき液は、例えば以下のようにして調製される。すなわち、まず、水、好適には脱イオン水１リットルに対して、硝酸銀１〜２０ｇ、好ましくは３〜１５ｇと、２８％アンモニア水溶液２〜１５０ｇ、好ましくは５〜７５ｇと、例えば、モノエタノールアミン、トリス（ヒドロキシメチル）アミノメタン、２−アミノ−２−ヒドロキシメチル−１,３−プロパンジオール、１−アミノ−２−プロパノール、２−アミノ−１−プロパノール、ジエタノールアミン、ジイソプロパノールアミン、トリエタノールアミン、トリイソプロパノールアミン等のアミノアルコール化合物、及び、例えば、グリシン、アラニン、グリシンナトリウム等のアミノ酸又はその塩よりなる群から選ばれる少なくとも１つの化合物０〜５０ｇ、好ましくは０〜１０ｇとを含有する銀溶液（Ａ）を調製する。
【００２７】
別に、脱イオン水１リットルに対して、例えば、硫酸ヒドラジン又はヒドラジン水和物等のヒドラジン化合物１〜５０ｇ、好ましくは２〜１５ｇと、水酸化ナトリウム又は水酸化カリウム０〜２０ｇ、好ましくは０〜１０ｇと、上記銀溶液（Ａ）と同様のアミノアルコール化合物及びアミノ酸又はその塩よりなる群から選ばれる少なくとも１つの化合物０〜５０ｇ、好ましくは０〜１０ｇとを含有する還元溶液（Ｂ）を調製する。
【００２８】
また、銀溶液（Ａ）及び／又は還元溶液（Ｂ）へのアミノアルコール化合物及びアミノ酸又はその塩よりなる群から選ばれる少なくとも１つの化合物の配合量は、これらの液を混合して得られるめっき液において、めっき液１リットル当たり、合計量が１〜５０ｇ、好ましくは３〜１０ｇとなるように調整することが好ましい。
【００２９】
上記により得られた銀溶液（Ａ）と還元溶液（Ｂ）とを別々の圧送タンクに収納しておき、各溶液用のスプレーガンによって、両溶液を同時に銀鏡皮膜被形成表面に吹き付けて銀鏡反応処理を行い、銀鏡皮膜を形成する。処理後、脱イオン水又は精製蒸留水で洗浄し、十分に乾燥させる。
【００３０】
本発明においては、更に、この銀鏡皮膜上にトップコート層として、公知のクリヤーコーティングを施すことによって、耐密着性、耐食性、耐摩耗性、耐変色性等を一段と向上することができる。
【００３１】
以下、実施例により本発明を詳しく説明するが、本発明の内容は実施例に限られるものではない。尚、部及び％は質量部、質量％を示す。
【実施例】
【００３２】
ＡＢＳ樹脂製品の脱脂、水洗、乾燥した表面に、銀鏡用のアンダーコート塗料（大橋化学工業株式会社製；アンダーブラックNo.０１２８）を、硬化剤及びシンナーと１０：２：４〜５の重量割合で混合して塗布し、次いで、溶剤を揮発させた後、８０℃で３０分乾燥し、銀鏡皮膜被形成表面を得た。
【００３３】
この銀鏡皮膜被形成表面を処理する活性化処理液として、表１に記載した組成の活性化処理液１〜９及び下記記載の活性化処理液１０、１１を作成した。
【００３４】
【表１】
2006111912.tif 000002
【００３５】
活性化処理液１０は次のようにして作成した。０．３９モルの濃硫酸中に０．０５３モルの硫酸第１スズを添加し攪拌した。この液を水５００ｍｌへ少しずつ攪拌しながら添加した。この後塩酸を０．０７モル、塩化第２スズを０．０５３モル添加、攪拌し水を加えて１Ｌとした。
【００３６】
活性化処理液１１は、表１中に記載の活性化処理液３の各成分を２倍量とした活性化処理液の濃縮液を作成した。
【００３７】
活性化処理液の保存安定性は以下に記す方法で評価した。前記活性化処理液１〜１２それぞれを５００ｍｌ準備し、内容量が約１リットルとして市販されているポリエチレン試薬瓶中へ入れ密閉した。これを設定温度５０℃での強制加温を実施し、その後の活性化処理液の沈殿発生状況および活性化処理液の活性度を調べ、表２に記載した。活性化処理液の沈殿発生状況は加温後の活性化処理液を観察し、４段階で評価した。○は沈殿がない黄色の活性化処理液、○△は沈殿はないがやや白濁した活性化処理液、△は沈殿はないが白濁した活性化処理液、×は沈殿が発生した活性化処理液である。
【００３８】
前記方法で得られた基材の清純な銀鏡皮膜被形成表面に活性化処理液１〜１１をスプレーガンで吹き付けて活性化処理を行い、精製水にて洗浄した。
【００３９】
活性化処理液の活性度は以下に記す方法で評価した。銀鏡皮膜被形成表面（縦横それぞれ１０ｃｍ角）に対しハンドスプレーを用いて（一回の吐出量が約１ｍｌ）上記活性化処理液を噴霧する。銀鏡皮膜は以下に記載の処理を施された後に形成されるが、ハジキ、スジ、シミ、クスミのように見えるムラの発生がない良好な鏡面の銀鏡皮膜を得るために必要な活性化処理液の噴霧回数によって評価し表２中に記載した。また表２中の直後活性とは、活性化処理液の液作成直後の活性度を表し、前記活性度と同様の方法で評価した。ただし活性化処理液１２は濃縮液状態で強制加温を実施し、活性化処理を実施するときに希釈し、この時の活性度を評価した。
【００４０】
続いて、脱イオン水１リットルに塩化物を形成し得る金属塩化合物としての硝酸銀１０ｇを１リットルの水に溶解した水溶液（ａ）をスプレーガンで吹き付けて処理した。
【００４１】
銀鏡用めっき液は、次のようにして調製した。先ず、脱イオン水１リットルに硝酸銀２０ｇを溶解して（１）液とし、別に、脱イオン水１リットルに２８％アンモニア水溶液１００ｇ、モノエタノールアミン５ｇを溶解して（２）液とし、使用前に、これら（１）液及び（２）液を１対１で混合してアンモニア性銀溶液（Ａ）とした。次に、脱イオン水１リットルに硫酸ヒドラジン１０ｇ、モノエタノールアミン５ｇ及び水酸化ナトリウム１０ｇを溶解して還元溶液（Ｂ）とした。
【００４２】
このように調製した銀溶液（Ａ）と還元溶液（Ｂ）とを、上記の銀鏡皮膜被形成表面に、２頭スプレーガンを使用して同時に吹き付けて銀鏡を形成させ、精製水にて洗浄した。このスプレーガンは、銀溶液と還元溶液とを同時に被処理面に到達させ、瞬時に銀イオンが還元されて銀鏡皮膜を形成することを可能にする。
【００４３】
最後に銀鏡皮膜表面にトップコート剤として藤倉化成株式会社製の「ＰＴＣ−０２」をスプレー塗布し、約７０℃の乾燥炉内で７０分乾燥させることによりトップコート層を形成させた。
【００４４】
【表２】
2006111912.tif 000003
【００４５】
表２の結果より、活性化処理液の保存安定性が良好であり且つ、活性化処理液の作成直後から長期間にわたり安定した銀鏡皮膜被形成表面に対する親水性を得ることができる。また表２中、活性化処理液Ｎｏ．９を用いた場合には銀鏡皮膜の形成ができなかったので、表中の活性度欄および耐食加速試験結果欄には（−−−）と記載した。